In this task, you need to Translate Czech text to English.

[EX Q]: Zpusob získávání soli za zahuštené karlovarské termální vody, zachovávající puvodní minerální složky. Spocívá v obohacování zahuštené suspenze termální vody o bikarbonáty jejím sycením oxidem uhlicitým pri atmosférickém tlaku a/nebo pri tlaku nižším až o 12 kPa než je tlak atmosférický. Tím dochází k chemické premene nežádoucích karbonátu obsažených v suspenzi na žádoucí bikarbonáty. Teplota suspenze je v rozmezí 55 .degree.C až 95 .degree.C. Sycení se provádí recirkulacním mlžným rozprašováním suspenze do prostoru vyplneného oxidem uhlicitým. Následné sušení suspenze se provádí ve fluidní sušárne s cástecnou recirkulací sušicího média o teplote v rozmezí 50 .degree.C až 120 .degree.C. Sušicí médium tvorí smes vzduchu a oxidu uhlicitého výhodne v pomeru 5:1. Zpusob se provozuje kontinuálne nebo diskontinuálne v jednotlivých oddelených šaržích.
[EX A]: In the present invention, there is disclosed a process for obtaining salt, maintaining original mineral components, from thickened thermal water of Carlsbad, wherein the process is characterized by enriching the thickened suspension of the thermal water with bicarbonates saturating thereof with carbon dioxide at atmospheric pressure and/or at a pressure being lower than atmospheric pressure by up to 12 kPa causing thus chemical conversion of the undesired carbonates comprised in the suspension to desired bicarbonates. The suspension temperature is in the range of 55 to 95 degC. The saturation is preferably carried out by recycling cloud atomization of the suspension within a space filled up with carbon dioxide. Subsequent drying of the suspension is carried out within a fluid drier with partial recirculation of a drying medium with a temperature in the range of 50 degC to 120 degC. The drying medium consists of a mixture of air and carbon dioxide, preferably in a ratio of 5:1. The process is carried out continuously or discontinuously in individual separated charges.

[EX Q]: Řešení se týká zdroje stejnosměrného elektrického  proudu, u něhož první štít alternátoru  tvoří celek s kostrou alternátoru  a v prvním štítě alternátoru jsou souměrně  k ose alternátoru uloženy dvě listěná segmentová  statorová jádra s vinutím, přičemž  mezi statorovými jádry jsou uspořádány dva  hranolovité permanentní magnety. Účelem  je docílení minimalizace vestavných rozměrů  zdroje. Uvedeného účelu se dosáhne tím,  že čelně ke statorovým jádrům a permanentním  magnetům je uspořádán prstencovitý  kotouč z elektricky nevodivého materiálu,  na němž jsou umístěny polovodičové  diody usměrňovače, které jsou spojeny navzájem,  s vinutím a se vstupními a výstupními  svorkami zdroje vodivými obrazci, s  výhodou tištěnými spoji, uspořádanými na  kotouči.
[EX A]: The solution relates to a DC power source  the current at which the alternator's first shield  it forms a whole with the alternator skeleton  and in the first shield of the alternator are symmetrical  to the axis of the alternator are two leaf segment segments  winding stator cores, with  two are arranged between the stator cores  prismatic permanent magnets. Purpose  is to minimize built-in dimensions  resources. This purpose is achieved by  that faces the stator cores and permanent  the magnets are annular  disc of electrically non-conductive material  on which are placed semiconductor devices  rectifier diodes that are connected to each other  with winding and with input and output  with power source terminals, conductive patterns, p  preferably printed circuit boards arranged on  disks.

[EX Q]: Křišťálové bezolovnaté sklo obsahuje v % hmot. 50 až 75 % oxidu křemičitého SiO.sub.2.n., 0,05 až 10 % oxidu hlinitého Al.sub.2.n.O.sub.3.n., 0,05 až 15 % oxidu zirkoničitého ZrO.sub.2.n., 0,001 až 2,5 % oxidu hafničitého HfO.sub.2,.n., 0,001 až 5 % oxidu titaničitého TiO.sub.2.n., 2 až 9 % oxidu vápenatého CaO, 0,001 až 6 % oxidu hořečnatého MgO, 0,05 až 10 % oxidu zinečnatého ZnO, 0,01 až 10 % oxidu draselného K.sub.2.n.O, 5 až 16 % oxidu sodného Na.sub.2.n.O, 0,05 až 2,5 % oxidu antimonitého Sb.sub.2.n.O.sub.3.n. a celkový obsah železa, vyjádřený jako oxid železity Fe.sub.2.n.O.sub.3.n., je v rozmezí 0,005 až 0,035 % hmotnostních, přičemž toto sklo dále obsahuje v % hmot. 0,0001 až  1,25 % síranů SO.sub.4.n..sup.2-.n. a chloridů Cl.sup.-.n. a 0,000005 až 0,8105 % alespoň jedné složky ze skupiny, zahrnující oxid erbitý Er.sub.2.n.O.sub.3.n., neodymitý Nd.sub.2.n.O.sub.3.n., ceřičitý CeO.sub.2.n., kobalntatý CoO, nikelnatý NiO, oxidy manganu a sloučeniny selenu. Užitkové a technologicŕ
[EX A]:
Unleaded crystal glass contains in% wt. 50 to 75% of SiO2, 0.05 to 10% of Al2 O3, 0.05 to 15% of ZrO2; , 0.001 to 2.5% of HfO3, 0.001 to 5% of TiO2 TiO2, 2 to 9% of CaO, 0.001 to 6% of Oxide MgO, 0.05 to 10% zinc oxide ZnO, 0.01 to 10% K2 O2, 5 to 16% Na2 O3, 0.05 to 2.5% % antimony trioxide Sb.sub.2.nOsub.3.n. and the total iron content, expressed as iron oxide Fe, is between 0.005 and 0.035% by weight, and further comprises in% by weight. 0.0001 to 1.25% SO.sub.4.n..sup.2-. and chlorides Cl.sup.-. and 0.000005 to 0.8105% of at least one component of the group consisting of erbium oxide Er.sub.2., Neodymium Nd.sub.2. Co2, CoO, Nickel NiO, Manganese Oxides and Selenium Compounds. Utility and Technology